(57)【要約】【課題】フィルム端面等における粘着層の抜けの発生を効果的に防止することができる粘着層付き位相差フィルムの製造方法を提供する。【解決手段】本発明に係る粘着層付き位相差フィルムの製造方法は、離型フィルム３０上に粘着剤組成物を塗布し、未硬化状態の粘着層２０’を形成する粘着層形成工程と、離型フィルム３０上に形成された粘着層２０’の養生前に、粘着層２０’を、基材１１と、パターン配向層１２と、液晶組成物を含む液晶層１３とを順次積層させた位相差フィルム１０における液晶層１３に貼合する貼合工程と、位相差フィルム１０に貼合させた粘着層２０’を養生することにより硬化する養生工程とを有する。【選択図】図３
2015184460.tif 000002
【特許請求の範囲】
【請求項１】
離型フィルム上に粘着剤組成物を塗布し、未硬化状態の粘着層を形成する粘着層形成工程と、
前記離型フィルム上に形成された前記粘着層の養生前に、該粘着層を、基材と、パターン配向層と、液晶組成物を含む液晶層とを順次積層させた位相差フィルムにおける該液晶層に貼合する貼合工程と、
前記位相差フィルムに貼合させた前記粘着層を養生することにより硬化する養生工程と
を有する粘着層付き位相差フィルムの製造方法。
【請求項２】
前記粘着層形成工程では、前記離型フィルム上に粘着剤組成物を塗布し、乾燥処理を施して該粘着剤組成物に含まれる溶剤を揮発させる請求項１に記載の粘着層付き位相差フィルムの製造方法。
【請求項３】
前記養生工程では、前記貼合工程にて前記離型フィルム上の粘着層と前記位相差フィルムの液晶層と間で貼合されて得られたフィルムをロール状に巻き取り、巻き取った該フィルムを養生する請求項１又は２に記載の粘着層付き位相差フィルムの製造方法。
【請求項４】
前記粘着剤組成物は、アクリル系粘着剤を含有する請求項１乃至３の何れか１項に記載の粘着層付き位相差フィルムの製造方法。
【請求項５】
前記位相差フィルムは、前記基材の前記粘着層が貼合される側とは反対の面に、ハードコート層、防眩層、帯電防止層、防汚層、高屈折率層、低屈折率層からなる群から選択される１又はそれ以上の層が形成されている請求項１乃至４の何れかに記載の粘着層付き位相差フィルムの製造方法。
【発明の詳細な説明】
【技術分野】
【０００１】
本発明は、偏光板及びガラスに貼り合わせるだけで、三次元液晶ディスプレイ等の画像表示装置に用いる光学部材を提供可能な粘着層付き位相差フィルムの製造方法に関する。
【背景技術】
【０００２】
近年、三次元表示可能なフラットパネルディスプレイが注目を集め始めており、市販も始まっている。そして、今後のフラットパネルディスプレイにおいては三次元表示可能であることが、その性能として当然に求められることが予想され、三次元表示可能なフラットパネルディスプレイの検討が幅広い分野において進められている。
【０００３】
フラットパネルディスプレイにおいて三次元表示をするには、通常、視聴者に対して何らかの方式で右目用の映像と、左目用の映像とを別個に表示することが必要とされる。右目用の映像と左目用の映像とを別個に表示する方法としては、例えば、パッシブ方式というものが知られている。このようなパッシブ方式の三次元表示方式について図を参照しながら説明する。図５は、パッシブ方式の三次元画像表示の一例を示す概略図である。図５に示すように、このパッシブ方式では、先ず、フラットパネルディスプレイを構成する画素を、右目用映像表示画素と左目用映像表示画素の２種類の複数の画素にパターン状に分割し、一方のグループの画素では右目用の映像を表示させ、他方のグループの画素では左目用の映像を表示させる。また、直線偏光板と、当該画素の分割パターンに対応したパターン状の位相差層を有する位相差フィルムとを備える光学部材を用い、右目用の映像と、左目用の映像とを互いに直交関係にある円偏光に変換する。さらに、視聴者には右目用レンズと左目用レンズとに互いに直交する円偏光レンズを採用した円偏光メガネを装着させ、右目用の映像が右目用レンズのみを通過し、かつ左目用の映像が左目用のレンズのみを通過するようにする。このようにして右目用の映像が右目のみに届き、左目用の映像が左目のみに届くようにすることによって三次元表示を可能とするものがパッシブ方式である。
【０００４】
このようなパッシブ方式では、上述した位相差フィルムと、対応する円偏光メガネとを用いることにより容易に三次元表示が可能なものにできるという利点がある。
【０００５】
このパッシブ方式に係る位相差フィルムは、画素の割り当てに対応して透過光に位相差を与えるパターン状の位相差層が必要である。この位相差フィルムに関して、特許文献１には、配向規制力を制御した光配向層をガラス基板上に形成し、この光配向層により液晶の配列をパターンニングして位相差層を作製する方法が開示されている。また、特許文献２には、レーザービームの照射によりロール版の周側面に微細な凹凸形状を形成し、この凹凸形状を転写してパターン状に配向規制力を制御した配向層を作製する方法が開示されている。
【０００６】
具体的に、図６に、位相差フィルム５０の概略断面図を示す。位相差フィルム５０は、基材５１の一方の面にパターン配向層５２が形成され、このパターン配向層５２上に、液晶組成物を含む位相差層（以下、「液晶層」ともいう）５３が形成されている。パターン配向層５２は、２種類の配向パターンを交互に有する。この配向パターンは、微細な凹凸形状を有するロールで圧延して当該凹凸形状を転写するラビング方式、又は、偏光照射により光配向性を発揮する光配向材料を用いて光照射によって配向させる光配向方式によって形成される。液晶層５３は、液晶性を示し分子内に重合性官能基を有する棒状化合物（液晶化合物）を含み、上述した配向パターンに沿って形成される。そのため、液晶層５３は、右目用の領域に対応する第１の位相差領域５３Ａと、左目用の領域に対応する第２の位相差領域５３Ｂとを有する。なお、基材５１の種類は特に限定されないが、光学的等方性に優れ、光学的特性に優れたパターン配向膜を製造できる点で、トリアセチルセルロース（以下、「ＴＡＣ」ともいう）が好適に用いられる。
【０００７】
さて、フラットパネルディスプレイを供給するに際しては、図７に示すように、位相差フィルム５０の液晶層５３面に粘着層６０を形成し、この粘着層６０を介して偏光板７０及びガラス８０をさらに貼り付ける必要がある。偏光板７０及びガラス８０の貼り合わせを容易にするために、部品メーカー等は、図８に示すように、粘着層６０を介して偏光板７０及びガラス８０を貼り合わせる代わりに、粘着層６０を介して離型フィルム９０を貼り合わせた粘着層付き位相差フィルム１００を供給することが求められている。
【０００８】
このような粘着層付き位相差フィルム１００は、従来、例えば以下のような、［１］粘着層を備えたノンキャリアフィルムの作製と、［２］ノンキャリアフィルムと位相差フィルムとの貼合、という大きく２つの工程を経る方法により製造していた。
【０００９】
［１］粘着層を備えたノンキャリアフィルムの作製
すなわち、先ず、第１の離型フィルム（重離型フィルム）に粘着層６０を構成することになる粘着剤組成物を塗工し、１００℃程度の温度で乾燥処理を施して粘着剤組成物中の希釈溶剤を揮発させる。続いて、第２の離型フィルム（軽離型フィルム）を貼り合せて、第１の離型フィルムと、粘着剤組成物からなる層（粘着層６０）と、第２の離型フィルムとが順次積層されたフィルムとする。得られたフィルムはロールに巻取られ、そのフィルに対して養生処理を施して粘着剤組成物からなる層を硬化させることによって、粘着層６０を中間層とした、いわゆるノンキャリアフィルムを作製する。
【００１０】
［２］ノンキャリアフィルムと位相差フィルムとの貼合
次に、作製したノンキャリアフィルムにおける第２の離型フィルム（軽離型フィルム）を剥離する。そして、透明フィルムからなる基材５１と、パターン配向層５２と、液晶層５３とが順次積層された位相差フィルム５０をロールから繰り出し、ノンキャリアフィルムにおける粘着層６０と位相差フィルム５０における液晶層５３とを貼り合わせる。
【００１１】
このようにして、ノンキャリアフィルムと位相差フィルム５０とを貼合することで、粘着層付き位相差フィルム１００を作製する。なお、得られた粘着層付き位相差フィルム１００は、ロールに巻き取られて、シートカット加工工程へと送られる。
【００１２】
しかしながら、上述のようにして製造された粘着層付き位相差フィルム１００は、シートカット加工工程等に移送される際に、シート搬送に用いられるガイドローラに粘着層６０が付着したり、シートカットに際して作業者の手袋やシートカットに用いる刃に粘着層６０が付着したりすることがあり、このことにより、フィルム端面等において、粘着層６０の抜け（糊抜け）が発生してしまうという問題が生じていた。
【００１３】
そして、このような粘着層６０に抜けがある状態で偏光板を貼り合わせると、位相差フィルムから偏光板が容易に剥離する原因や外観不良の原因となり、また後工程で偏光板の保護フィルムとして貼り合せたＴＡＣ等のフィルムが粘着層から浮いてしまう、いわゆる浮きの原因にもなっていた。さらには、その粘着層６０が抜けた部分が空気層となり、光の屈折率等の変動をもたらし、表示不良の原因になることもあった。
【先行技術文献】
【特許文献】
【００１４】
【特許文献１】特開２００５−４９８６５号公報
【特許文献２】特開２０１０−１５２２９６号公報
【発明の概要】
【発明が解決しようとする課題】
【００１５】
本発明は、上述したような実情に鑑みてなされたものであり、フィルム端面等における粘着層の抜けの発生を効果的に防止することができる粘着層付き位相差フィルムの製造方法を提供することを目的とする。
【課題を解決するための手段】
【００１６】
本発明者は、上述した課題を解決するために鋭意検討を重ねた。その結果、粘着層付き位相差フィルムを製造するに際して、離型フィルム上に形成された未硬化状態にある粘着層と位相差フィルムの液晶層とを直接貼合して、貼合した後に養生して粘着層を硬化させることによって、粘着層と液晶層との密着性を向上させることができ、フィルム端面での粘着層の抜けの発生を効果的に防止できることを見出し、本発明を完成させた。具体的に、本願発明は、以下のものを提供する。
【００１７】
（１）本発明は、離型フィルム上に粘着剤組成物を塗布し、未硬化状態の粘着層を形成する粘着層形成工程と、前記離型フィルム上に形成された前記粘着層の養生前に、該粘着層を、基材と、パターン配向層と、液晶組成物を含む液晶層とを順次積層させた位相差フィルムにおける該液晶層に貼合する貼合工程と、前記位相差フィルムに貼合させた前記粘着層を養生することにより硬化する養生工程とを有する粘着層付き位相差フィルムの製造方法である。
【００１８】
（２）また、本発明は、上述した（１）に記載の発明において、粘着層形成工程では、前記離型フィルム上に粘着剤組成物を塗布し、乾燥処理を施して該粘着剤組成物に含まれる溶剤を揮発させる、粘着層付き位相差フィルムの製造方法である。
【００１９】
（３）また、本発明は、上述した（１）又は（２）に記載の発明において、前記養生工程では、前記貼合工程にて前記離型フィルム上の粘着層と前記位相差フィルムの液晶層と間で貼合されて得られたフィルムをロール状に巻き取り、巻き取った該フィルムを養生する、粘着層付き位相差フィルムの製造方法である。
【００２０】
（４）また、本発明は、上述した（１）乃至（３）の何れかに記載の発明において、前記粘着剤組成物が、アクリル系粘着剤を含有する、粘着層付き位相差フィルムの製造方法である。
【００２１】
（５）また、本発明は、上述した（１）乃至（４）の何れかに記載の発明において、前記位相差フィルムが、前記基材の前記粘着層が貼合される側とは反対の面に、ハードコート層、防眩層、帯電防止層、防汚層、高屈折率層、低屈折率層からなる群から選択される１又はそれ以上の層が形成されている、粘着層付き位相差フィルムの製造方法である。
【発明の効果】
【００２２】
本願発明によれば、位相差フィルムの液晶層と粘着層との間の界面（粘着層−液晶層界面）において高い密着力を有する粘着層付き位相差フィルムを製造することができ、フィルム端面における粘着層の抜けの発生を効果的に防ぐことができる。
【図面の簡単な説明】
【００２３】
【図１】粘着層付き位相差フィルムの概略断面図である。
【図２】位相差フィルムの概略断面図である。
【図３】粘着層付き位相差フィルム１の製造方法の流れを説明するための図である。
【図４】位相差フィルムの製造工程を示すフローチャートである。
【図５】パッシブ方式の三次元画像表示の一例を示す概略図である。
【図６】位相差フィルムの概略断面図である。
【図７】フラットパネルディスプレイの一構成要素としての従来公知の光学部材を示す概略断面図である。
【図８】従来公知の粘着層付き位相差フィルムの概略断面図である。
【発明を実施するための形態】
【００２４】
以下、本発明の具体的な実施形態（以下、「本実施の形態」という）について、図面を参照しながら以下の順序で詳細に説明する。なお、本発明は、以下の実施形態に限定されるものではなく、本発明の要旨を変更しない範囲で種々の変更が可能である。
１．粘着層付き位相差フィルムの構成
１−１．位相差フィルム
１−２．粘着層
１−３．離型フィルム
２．粘着層付き位相差フィルムの製造方法
３．実施例
【００２５】
≪１．粘着層付き位相差フィルムの構成≫
図１は、本実施の形態に係る粘着層付き位相差フィルム１の概略断面図である。図１に示すように、粘着層付き位相差フィルム１は、基材１１と、パターン配向層１２と、液晶組成物を含む位相差層（以下、「液晶層」ともいう）１３とを有する位相差フィルム１０を備える。また、粘着層付き位相差フィルム１においては、位相差フィルム１０の最外層を構成する、液晶組成物を含む液晶層１３の表面に粘着層２０が接して形成されており、この粘着層２０を介して離型フィルム３０が積層されている。
【００２６】
位相差フィルム１０においては、基材１１の一方の面上にパターン配向層１２が形成され、そのパターン配向層１２上に液晶層１３が形成されている。この位相差フィルム１０においては、基材１１の他方の面、すなわちパターン配向層１２が積層された面とは反対の面上に、光学機能層１４が形成されていてもよく、この場合には保護フィルム１５が光学機能層１４上に貼り合わされていてもよい。
【００２７】
光学機能層１４としては、例えば、ハードコート層、防眩層、帯電防止層、防汚層、高屈折率層、低屈折率層等が挙げられ、位相差フィルム１０においては、これらの中から選択される１種の層又は２種以上の層が基材１１上に形成されていてもよい。
【００２８】
本実施の形態に係る粘着層付き位相差フィルム１は、詳しくは後述するが、位相差フィルム１０の液晶層１３と、離型フィルム３０上に形成された未硬化状態にある粘着層２０とを直接的に貼合することによって得られるものである。このようにして得られた粘着層付き位相差フィルム１によれば、位相差フィルム１０の液晶層１３と、粘着層２０との間の界面（粘着層−液晶層界面）の密着力を高めることができ、フィルム端面での粘着層２０の抜けの発生を効果的に防ぐことができる。
【００２９】
＜１−１．位相差フィルム＞
図２は、位相差フィルム１０の一例を示す概略断面図である。図２に示すように、位相差フィルム１０において、基材１１の一方の面上にパターン配向層１２が形成され、このパターン配向層１２上に、液晶組成物を含む液晶層（位相差層）１３が形成される。また、基材１１の他方の面上には、必要に応じて光学機能層１４を設け、さらに第２の粘着層（図示せず）を介して保護フィルム１５が貼り合わせるようにしてもよい。なお、本明細書において、「位相差」は「パターン位相差」と同義である。
【００３０】
［基材］
基材１１は、透明フィルム材であり、パターン配向層１２を支持する機能を有し、長尺に形成されている。基材１１の種類としては、特に限定されるものでないが、光学的等方性に優れ、光学的特性に優れたパターン配向膜を製造できる点で、トリアセチルセルロース（ＴＡＣ）を用いることが好ましい。特に、平均酢化度が５７．５％〜６２．５％（置換度：２．６〜３．０）のＴＡＣを用いることが好ましい。ここで、酢化度とは、セルロース単位質量当りの結合酢酸量を意味する。酢化度は、ＡＳＴＭ：Ｄ−８１７−９１（セルロースアセテート等の試験方法）におけるアセチル化度の測定及び計算により求めることができる。なお、ＴＡＣの酢化度は、フィルム中に含まれる可塑剤等の不純物を除去した後に、上述した方法により求めることができる。
【００３１】
基材１１は、位相差が小さいことが好ましく、面内位相差（面内レターデーション値、以下、「Ｒｅ値」ともいう）が、０ｎｍ〜１０ｎｍの範囲内であることが好ましく、０ｎｍ〜５ｎｍの範囲内であることがより好ましく、０ｎｍ〜３ｎｍの範囲内であることがさらに好ましい。Ｒｅ値が１０ｎｍを超えると、パターン配向膜を用いたフラットパネルディスプレイの表示品質が悪くなる可能性がある点で好ましくない。
【００３２】
Ｒｅ値とは、屈折率異方体の面内方向における複屈折性の程度を示す指標をいい、面内方向において屈折率が最も大きい遅相軸方向の屈折率をＮｘ、遅相軸方向に直交する進相軸方向の屈折率をＮｙ、屈折率異方体の面内方向に垂直な方向の厚さをｄとした場合に、
Ｒｅ［ｎｍ］＝（Ｎｘ−Ｎｙ）×ｄ［ｎｍ］
で表わされる値である。Ｒｅ値は、例えば位相差測定装置ＫＯＢＲＡ−ＷＲ（王子計測機器社製）を用い、平行ニコル回転法により測定することができる。
【００３３】
基材１１の可視光領域における透過率は、８０％以上であることが好ましく、９０％以上であることがより好ましい。透明フィルム基材の透過率は、ＪＩＳ  Ｋ７３６１−１（プラスチック−透明材料の全光透過率の試験方法）により測定することができる。
【００３４】
基材１１の厚さは、パターン配向膜を用いて製造される位相差フィルム１０の用途等に応じて、当該位相差フィルム１０に必要な自己支持性を付与できる範囲内であれば特に限定されないが、通常、２５μｍ以上１２５μｍ以下の範囲内であることが好ましく、４０μｍ以上１００μｍ以下の範囲内であることがより好ましく、６０μｍ以上８０μｍ以下の範囲内であることがさらに好ましい。基材１１の厚さが２５μｍ以上であることにより、位相差フィルムに必要な自己支持性を付与できるため好ましい。また、基材１１の厚さが１２５μｍ未満であることにより、長尺状の位相差フィルムを裁断加工し、枚葉の位相差フィルムとする際に、加工屑が増加したり、裁断刃の磨耗が速くなってしまうことがないためで好ましい。
【００３５】
基材１１は、単一の層からなる構成に限られるものではなく、複数の層が積層された構成を有していてもよい。複数の層が積層された構成を有する場合は、同一組成の層が積層されてもよく、また、異なった組成を有する複数の層が積層されていてもよい。
【００３６】
［パターン配向層］
パターン配向層１２は、位相差フィルム１０の用途等に応じて、当該位相差フィルム１０に必要な機能を付与できる範囲内であればパターン形状やパターン化の方法は特に限定されない。なお、以下では、一例として、２種類の配向パターン（図示せず）を交互に有するパターン配向層について記述する。
【００３７】
パターン配向層１２における配向パターンは、微細な凹凸形状を有するロールで圧延し、当該凹凸形状を転写するラビング処理によって形成されてもよいし、偏光照射により光配向性を発揮する光配向材料を用いて光照射によって配向させる光配向方式によって形成されてもよい。ラビング処理によって配向パターンを形成する場合、パターン配向層１２は、広く一般に用いられるエネルギー線硬化性樹脂（紫外線硬化樹脂等）を含有するものであれば、どのようなものであってもよい。一方、光配向方式によって配向パターンを形成する場合、パターン配向層１２は、偏光紫外線の照射により配向規制力を発現できる光配向材料を含有する必要がある。配向規制力とは、パターン配向層１２上に液晶組成物からなる層を形成したときに、その液晶化合物を所定の方向に配列させる機能をいう。
【００３８】
光配向材料は、偏光を照射することにより配向規制力を発現するものであれば特に限定されるものではなく、例えば、シンナメート、クマリン、ベンジリデンフタルイミジン、ベンジリデンアセトフェノン、ジフェニルアセチレン、スチルバゾール、ウラシル、キノリノン、マレインイミド、又はシンナミリデン酢酸誘導体を有するポリマーが挙げられる。その中でも、配向規制力が良好である点で、シンナメート、クマリンの一方又は両方を有するポリマーが好適に用いられる。このような光二量化型材料の具体例としては、例えば、特開平９−１１８７１７号公報、特表平１０−５０６４２０号公報、特表２００３−５０５５６１号公報、及びＷＯ２０１０／１５０７４８号公報等に記載された化合物を挙げることができる。
【００３９】
［液晶層（位相差層）］
液晶層（位相差層）１３は、液晶性を示し分子内に重合性官能基を有する液晶化合物を含有する液晶組成物を含む。この液晶層１３は、パターン配向層１２における配向パターンに沿って形成されるため、図２に示すように、右目用の領域に対応する第１の位相差領域１３Ａと、左目用の領域に対応する第２の位相差領域１３Ｂとを有する。なお、液晶層１３におけるパターン形状やパターン化の方法は、特に限定されず、用途等に応じて適宜決定されるが、以下では一例として三次元立体に用いる液晶層について記述する。
【００４０】
（液晶化合物）
液晶化合物の一例として、液晶材料が挙げられる。液晶材料は、屈折率異方性を有しており、上述した配向パターンに沿って規則的に配列することによって、液晶層１３に所望の位相差性を付与する機能を有する。液晶材料としては、例えば、ネマチック相、スメクチック相等の液晶相を示す材料が挙げられるが、他の液晶相を示す液晶材料と比較して規則的に配列させることが容易であるという点で、ネマチック相を示す液晶材料を用いることがより好ましい。ネマチック相を示す液晶材料としては、例えば、メソゲン両端にスペーサを有する材料を用いることが好ましい。メソゲン両端にスペーサを有する液晶材料は、柔軟性に優れるため、位相差フィルム１０を透明性に優れたものにすることができる。
【００４１】
また、液晶材料としては、分子内に重合性官能基を有するものが好ましく、三次元架橋可能な重合性官能基を有するものがより好ましい。液晶材料が重合性官能基を有することにより、その液晶材料を重合して固定することが可能になるため、配列安定性に優れ、位相差性の経時変化が生じにくい液晶層１３を形成することができる。また、後述する粘着層２０を構成する粘着剤に含まれる低分子量成分によって、配向が乱されることを防止することができる。ここで、「三次元架橋」とは、液晶性分子を互いに三次元に重合して、網目（ネットワーク）構造の状態にすることをいう。
【００４２】
重合性官能基としては、例えば、紫外線、電子線等の電離放射線、あるいは熱の作用によって重合する重合性官能基を挙げることができる。これら重合性官能基の代表例としては、ラジカル重合性官能基、あるいはカチオン重合性官能基等が挙げられる。さらに、ラジカル重合性官能基の代表例としては、少なくとも１つの付加重合可能なエチレン性不飽和二重結合を持つ官能基が挙げられ、具体例としては、置換基を有する若しくは有さないビニル基、アクリレート基（アクリロイル基、メタクリロイル基、アクリロイルオキシ基、メタクリロイルオキシ基を包含する総称）等が挙げられる。また、カチオン重合性官能基の具体例としては、エポキシ基等が挙げられる。その他、重合性官能基としては、例えば、イソシアネート基、不飽和３重結合等が挙げられる。その中でも、プロセス上の点から、エチレン性不飽和二重結合を持つ官能基が好適に用いられる。
【００４３】
さらに、液晶材料としては、その末端に重合性官能基を有するものが特に好ましい。このような液晶材料を用いることで、例えば、互いに三次元に重合して、網目（ネットワーク）構造の状態にすることができるため、列安定性を備え、かつ、光学特性の発現性に優れた位相差フィルムを形成することができる。なお、本実施の形態においては、片末端に重合性官能基を有する液晶材料を用いた場合であっても、他の分子と架橋して配列安定化させることができる。
【００４４】
なお、液晶材料は、１種類単独で用いてもよく、または２種類以上を混合して用いてもよい。例えば、液晶材料として、両末端に重合性官能基を１つ以上有する液晶材料と、片末端に重合性官能基を１つ以上有する液晶材料とを混合して用いると、両者の配合比の調整により重合密度（架橋密度）及び光学特性を任意に調整できるという点から好ましい。また、信頼性確保の観点からは、両末端に重合性官能基を１つ以上有する液晶材料が好ましいが、液晶配向の観点からは両末端の重合性官能基が１つであることが好ましい。
【００４５】
液晶材料の含有量としては、パターン配向層１２上に塗布する塗布方法に応じて、液晶層形成用塗工液の粘度を所望の値とすることができるものであれば特に限定されない。例えば、液晶層形成用塗工液中に、５質量部以上４０質量部以下の範囲内であることが好ましく、１０質量部以上３０質量部以下の範囲内であることがより好ましい。液晶材料の含有量が５質量部未満であると、液晶材料が少なすぎるために液晶層１３への入射光を適切に配向できない可能性があり好ましくない。一方で、含有量が３０質量部を超えると、液晶層形成用塗工液の粘度が高くなりすぎるため、作業性が劣ってしまい好ましくない。
【００４６】
（他の化合物）
また、液晶組成物中には、上述した液晶材料の配列秩序を害さない範囲であれば、他の化合物を加えることもできる。他の化合物として、例えば、重合開始剤、溶媒、重合禁止剤、可塑剤、界面活性剤、シランカップリング剤等が挙げられる。
【００４７】
（液晶層の厚さ）
液晶層１３の厚さとしては、所定の位相差性を達成できる範囲内であれば特に限定されるものではないが、液晶層１３の面内位相差がλ／４分に相当することが好ましい。ここで、λは波長５００ｎｍである。これにより、液晶層１３を通過する直線偏光を互いに直交関係にある円偏光にすることができるため、より精度良く３次元映像を表示できる。
【００４８】
［光学機能層］
光学機能層１４としては、例えば、ハードコート層、防眩層、帯電防止層、防汚層、高屈折率層、低屈折率層等が挙げられ、位相差フィルム１０においては、これらの中から選択される１種の層又は２種以上の層を基材１１上に形成することができる。
【００４９】
例えば、光学機能層１４として防眩層を形成した場合は、表面散乱及び／又は内部散乱による光拡散性と、フィルムの耐擦傷性を向上するためのハードコート性をフィルムに寄与する目的で形成される。したがって、光学機能層１４を構成する組成物は、ハードコート性を付与するためのバインダー、光拡散性を付与するためのマット粒子、及び必要に応じて高屈折率化、架橋収縮防止、高強度化のためのフィラーを含有する。
【００５０】
このような光学機能層１４は、ハードコート性を備えることが好ましい。光学機能層１４は、その他の機能を付与するために１層であってもよいし、２層以上であってもよい。
【００５１】
光学機能層１４の厚さは、１層であっても２層以上であっても、ハードコート性を付与する観点、並びにカールの発生及び脆性の悪化を抑制する観点から、全体の厚さとして１μｍ以上１０μｍ以下が好ましく、１．２μｍ以上６μｍ以下がより好ましい。
【００５２】
［保護フィルム］
また、上述した光学機能層１４を保護するために、保護フィルム１５が用いられてもよい。保護フィルム１５を用いる場合、その保護フィルム１５の種類としては、液晶層１３における位相差パターンを後工程で検査することが可能な、低配向の合成樹脂フィルムを用いることが好ましい。
【００５３】
また、このような保護フィルム１５は、光学機能層１４の劣化を防ぐために、帯電防止剤を含有するものであることが好ましい。さらに、保護フィルム１５は、光学機能層１４からの剥離を容易にするために、表面剥離処理が施された合成樹脂フィルムであることが好ましい。またさらに、光学機能層１４と保護フィルム１５との間に、粘着層（第２の粘着層）が形成されていてもよい。
【００５４】
なお、透明フィルムからなる基材１１の表面に光学機能層１４及び保護フィルム１５が形成された光学部材の市販品として、例えば、ＴＤ６０ＵＬ−Ｐ（商品名，厚さ：６０μｍ，富士フィルム株式会社製）等が知られている。
【００５５】
＜１−２．粘着層＞
粘着層２０は、上述した位相差フィルム１０の液晶層１３の面に接して設けられ、粘着剤組成物を含有する。
【００５６】
（粘着剤組成物）
粘着層２０を構成する粘着剤組成物としては、特に限定されない。例えば、透明性が高いという観点から、主剤としてアクリル系粘着剤を含有する粘着剤組成物等を好適に用いることができる。より具体的には、例えば、主剤としてのアクリル系粘着剤と、イソシアネート系硬化剤と、アルミニウムキレート剤と、シランカップリング剤とを含有する粘着剤組成物を用いることができ、このような組成からなる粘着剤組成物によれば、粘着層２０と液晶層１３との界面における密着力をより一層に向上させることができる。
【００５７】
具体的に、アクリル系粘着剤としては、アクリル酸エステルと他の単量体とを共重合させたアクリル酸エステル共重合体（アクリル系ポリマー）が挙げられる。アクリル酸エステル共重合体は、アクリル酸エステルを主成分とする。ここで、主成分とは、共重合割合が５１質量％以上であることを意味し、６５質量％以上であることが好ましい。
【００５８】
アクリル酸エステルとしては、例えば、アクリル酸エチル、アクリル酸ｎ−ブチル、アクリル酸２−エチルヘキシル、アクリル酸イソオクチル、アクリル酸イソノニル、アクリル酸ヒドロキシルエチル、アクリル酸プロピレングリコール、アクリルアミド、アクリル酸グリシジル等が挙げられる。これらは、１種単独で又は２種以上を組み合わせて用いることができる。上述したアクリル酸エステルの中でも、アクリル酸２−エチルヘキシル、アクリル酸ｎ−ブチル、アクリル酸２−ヒドロキシエチルが、耐久性、透明性、塗工適性等に優れ、また、低コストである点において好ましい。
【００５９】
他の単量体としては、例えば、アクリル酸エステルと共重合可能なカルボキシル基含有モノマー、水酸基含有モノマー等を挙げることができる。アクリル酸エステルと共重合可能なカルボキシル基含有モノマーとしては、例えば、（メタ）アクリル酸、（メタ）アクリル酸β−カルボキシエチル、（メタ）アクリル酸カルボキシペンチル、イタコン酸、クロトン酸、マレイン酸、フマル酸などが挙げられ、１種単独で又は２種以上を併用してもよい。
【００６０】
粘着剤組成物中のカルボキシル基含有モノマーの含有量としては、アクリル酸エステルが主成分であれば特に限定されず、所望の粘着強度を示すように、適宜、設定することができるが、耐久性、粘着性、光学特性等の観点から、当該組成物に含まれるアクリル酸エステルの総量に対し、０．１質量部以上２０質量部以下であることが好ましい。なお、共重合比は、核磁気共鳴装置（ＮＭＲ）により測定することができる。
【００６１】
また、アクリル酸エステルの共重合可能な水酸基含有モノマーとしては、その構造中に、共重合可能な重合性基と水酸基とを有していれば、特に限定されず、例えば、アクリル酸２−ヒドロキシエチル、アクリル酸２−ヒドロキシプロピル、アクリル酸２−ヒドロキシブチル、アクリル酸３−クロロ−２−ヒドロキシプロピル、アクリル酸ポリエチレングリコール等が挙げられ、１種単独で又は２種以上を併用してもよい。
【００６２】
粘着剤組成物中の水酸基含有モノマーの含有量としては、アクリル酸エステルが主成分であれば特に限定されず、所望の粘着強度を示すように、適宜、設定することができるが、耐久性、粘着性、光学特性等の観点から、当該組成物に含まれるアクリル酸エステルの総量に対し、０．１質量部以上２０質量部以下であることが好ましい。なお、共重合比は、核磁気共鳴装置（ＮＭＲ）により測定することができる。
【００６３】
また、アクリル系ポリマーの質量平均分子量（Ｍｗ）は、特に限定されないが、耐久性の観点から、４０万〜９０万の範囲内であるものが好ましい。質量平均分子量が４０万未満であると、粘着層２０が軟らかくなり、偏光板をＴＡＣ等の保護フィルムを介して貼り付ける際に、その保護フィルムの収縮量には十分追従するが、高温多湿の長期条件下で繰り返される内部応力に耐えることができない可能性がある。一方で、質量平均分子量が９０万を超えると、粘着層２０が硬くなり、粘着層２０と液晶層１３との界面における密着力を十分に向上させることができない。また、ＴＡＣ等の保護フィルムの収縮量と、粘着層２０の変化量の差が大きくなるため収縮応力が生じ、いずれの場合も収縮応力を適度に緩和することができない可能性があるので好ましくない。なお、質量平均分子量は、ゲル浸透クロマトグラフィー（ＧＰＣ）により測定した際の、ポリスチレン換算の値である。
【００６４】
なお、上述したアクリル系ポリマーの市販品としては、例えば、ＳＫダイン２９７１（綜研化学社製）、ＳＫダイン２９７５（綜研化学社製）、ＳＫダイン１８１１Ｌ（綜研化学社製）、ＳＫダイン２９５０（綜研化学社製）、ＳＫダイン２０９４（綜研化学社製）、オリバインＥＧ−６５４（トーヨーケム社製）等を好適に用いることができる。
【００６５】
また、粘着層を構成する粘着剤組成物は、硬化剤を含有する。硬化剤としては、特に限定されないが、イソシアネート系硬化剤を用いることが好ましい。アクリル系粘着剤を主剤とする粘着剤組成物とした場合、アクリル系粘着剤が水酸基を有するため、硬化剤としてイソシアネート系硬化剤を用いることで、部分架橋を向上させることができ、粘着層２０となったときに内部破壊がなく適度な貯蔵弾性率が得られる。
【００６６】
具体的に、イソシアネート系硬化剤としては、例えば、ポリイソシアネート化合物、ポリイソシアネート化合物の３量体、ポリイソシアネート化合物とポリオール化合物とを反応させて得られるイソシアネート基を末端に有するウレタンプレポリマー、ウレタンプレポリマーの３量体等が挙げられる。ポリイソシアネート化合物としては、例えば、２，４−トリレンジイソシアネート、２，５−トリレンジイソシアネート、１，３−キシリレンジイソシアネート、１，４−キシリレンジイソシアネート、ジフェニルメタン−４，４’−ジイソシアネート、３−メチルジフェニルメタンジイソシアネート、ヘキサメチレンジイソシアネート、イソホロンジイソシアネート、ジシクロヘキシルメタン−４，４’−ジイソシアネート、ジシクロヘキシルメタン−２，４’−ジイソシアネート、リジンイソシアネート等が挙げられる。これらは、１種単独で又は２種以上を組み合わせて用いることができる。本実施の形態においては、粘着層２０に適度な柔軟性を付与でき、かつ粘着剤組成物の硬化した粘着層２０が接触した部位に、分離して付着することを防止できる点で、トリレンジイソシアネート系硬化剤を用いることが好ましい。
【００６７】
イソシアネート系硬化剤の含有量としては、特に限定されないが、例えば主剤としてのアクリル系粘着剤の固形分１００質量部に対して、固形分換算で１５質量部以上２５質量部以下であることが好ましく、１５質量部以上２０質量部以下であることがより好ましい。含有量が１５質量部よりも少ないと、高温での貯蔵弾性率が低下するため（特に高温下で）、十分な応力緩和性が発現されにくく耐久性が得られない場合がある。また、粘着層２０の接触する部位に、粘着層２０が分離して付着することを防止する効果が十分に得られない可能性がある点で好ましくない。一方で、含有量が２５質量部よりも多いと、貯蔵弾性率が高くなり、高温でのＴＡＣ等の保護フィルムの収縮に追従しにくくなる上に、粘着力が低下するため、浮きや剥れが発生しやすくなる場合があり好ましくない。
【００６８】
イソシアネート系硬化剤の含有量に関して、アクリル系粘着剤の固形分１００質量部に対して、イソシアネート系硬化剤を固形分換算で１５質量部以上２５質量部以下の配合で添加すれば、適度な弾性率を有する粘着層を形成することができ、ＴＡＣ等の保護フィルムの収縮応力を緩和して、高温多湿下であっても基材を用いた粘着シートがガラス基材等から浮くことを防止できる。さらに、粘着層２０の接触する部位である、他の部材や作業員の手に、粘着層２０が分離して付着することをより効果的に防止することができる。
【００６９】
また、粘着剤組成物には、金属キレート剤を含有させることができる。金属キレート剤としては、特に限定されないが、アルミニウムキレート剤を含有させることが好ましい。アルミニウムキレート剤は、金属イオンのアルミニウムイオンに２座以上配位したキレート化合物であり、例えば、アルミニウムとアセチルアセトン、アセト酢酸エチルとの配位化合物等が挙げられる。
【００７０】
金属キレート剤の含有量としては、特に限定されないが、例えば主剤としてのアクリル系粘着剤の固形分１００質量部に対して、固形分換算で０．４質量部以上１．２質量部以下の配合で含有することが好ましく、０．４質量部以上１．０質量部以下であることがより好ましい。含有量が０．４質量部よりも少ないと、高温での弾性率が低下するため十分な応力緩和性が発現されにくく耐久性が得られない場合がある。また、粘着層２０の接触する部位に、粘着層２０が分離して付着することを防止する効果が十分に得られない可能性がある点で好ましくない。一方で、含有量が１．２質量部よりも多いと、弾性率が高くなり、高温でのＴＡＣ等の保護フィルムの収縮に追従しにくくなる上に、粘着力が低下するため、浮きや剥れが発生しやすくなる場合があり好ましくない。
【００７１】
また、粘着剤組成物には、シランカップリング剤を含有させることができる。シランカップリング剤としては、γ−アミノプロピルトリエトキシシラン、γ−アミノプロピルトリメトキシシラン、γ−フェニルアミノフロピルトリメトキシシラン等のアミノ系シランカップリング剤；ウレイドプロピルトリエトキシシラン等のウレイド系シランカップリング剤；ビニルエトキシシラン、ビニルメトキシシラン、ビニルトリス（β−メトキシエトキシ）シラン等のビニル系シランカップリング剤；γ−メタクリロキシプロピルトリメトキシシラン、γ−メタクリロキシプロピルメチルジメトキシシラン等のメタクリレート系シランカップリング剤；γ−グリシドキシプロピルトリメトキシシラン、等のエポキシ系シランカップリング剤；γ−イソシアネートプロピルトリエトキシシラン等のイソシアネート系シランカップリング剤；ポリエトキシジメチルシロキサン、ポリエトキシジメチルシロキサン等のポリマー型シランカップリング剤；Ｎ−（Ｎ−ベンジル−β−アミノエチル）−γ−アミノプロピルトリメトキシシラン塩酸塩等のカチオン型シランカップリング剤等が挙げられる。
【００７２】
シランカップリング剤の含有量としては、特に限定されないが、例えば主剤としてのアクリル系粘着剤の固形分１００質量部に対して、固形分換算で０．０５質量部以上０．５質量部以下の配合で含有することが好ましい。含有量が０．０５質量部よりも少ないと、ＴＡＣ等の保護フィルムとの接着性が低下し、浮きや剥れが発生しやすくなる場合があり好ましくない。一方で、含有量が０．５質量部よりも多いと、ＴＡＣ等の保護フィルムの収縮に追従しにくくなる場合があり好ましくない。
【００７３】
その他、粘着剤組成物中には、粘着層２０に対して、耐候性、耐光性、耐熱性、耐湿性、難燃性等の付与、及び、コーティング液の安定性、塗工性、乾燥性、アンチブロッキング性等を向上させるための添加剤を、必要に応じて添加することができる。具体的には、例えば、分散剤、消泡剤、光安定化剤、紫外線吸収剤、熱安定剤、酸化防止剤等を添加することができる。これらは、公知のものを使用することができ、粘着層２０に求められる性能に応じて選択することができる。
【００７４】
ここで、粘着剤組成物としては、質量平均分子量が４０万以上９０万以下であるアクリル系粘着剤と、イソシアネート系硬化剤と、アルミニウムキレート剤と、シランカップリング剤とを含有する粘着剤組成物であることが好ましい。このような粘着剤組成物によれば、粘着層２０に貼り合せる位相差フィルムにおける液晶層１３との密着性をより効果的に高めることができる。またさらに、その粘着剤組成物から形成される粘着層２０の２５℃での貯蔵弾性率が１．７×１０６Ｐａ以上３．０×１０６Ｐａ以下であり、かつ２５℃での貯蔵弾性率を（ａ）、６０℃での貯蔵弾性率を（ｂ）としたときの（ａ）／（ｂ）が１．８以上２．４以下の関係を満足するものが特に好ましい。
【００７５】
貯蔵弾性率は、ＴＡインスツルメント・ジャパン社製の粘弾性試験機「ＲＤＡ−ＩＩＩ」を用いて、ＪＩＳ  Ｋ７２４４−１に準拠した動的粘弾性測定法（アタッチメントモード：圧縮モード，周波数：１Ｈｚ，温度：−５０〜１５０度、昇温速度：５度／分）にて測定することができる数値である。２５℃での貯蔵弾性率が１．７×１０６Ｐａよりも小さいと、粘着層２０の凝集力が不足し、十分な応力緩和性が発現されにくく、耐久性が得られない場合がある。また、粘着層２０と、位相差フィルム１０の液晶層１３との密着性が低下してしまい、フィルム端部での粘着層２０の抜けが生じやすくなる可能性がある。一方で、２５℃での貯蔵弾性率が３．０×１０６Ｐａよりも大きくなると、ＴＡＣ等の基材の収縮に追従しにくくなる上に、粘着力が低下するため、浮きや剥れが発生しやすくなる。
【００７６】
また、粘着剤組成物から形成される粘着層２０の２５℃での貯蔵弾性率を（ａ）、６０℃での貯蔵弾性率を（ｂ）としたときの、貯蔵弾性率の比である（ａ）／（ｂ）が１．８未満であると、粘着層２０のべたつきが比較的強くなり、粘着層２０の接触する部位に粘着層２０が分離して付着しやすくなる。一方で、（ａ）／（ｂ）が２．４より大きいと、常温に比べ高温での粘着層２０の硬度の差が大きくなり、また高温でのＴＡＣ等の基材の収縮に追従しにくくなる上に、粘着力が低下するため、浮きや剥れが発生しやすくなる。また、粘着層２０と液晶層１３との密着性が十分に向上しない。
【００７７】
（粘着層の厚み）
粘着層２０の厚みとしては、通常、５μｍ以上１００μｍ以下であり、好ましくは１０μｍ以上５０μｍ以下である。厚みが５μｍ未満であると、ＴＡＣ等の基材の収縮に粘着層２０の大部分が追従してしまい、基材の収縮応力を緩和することができない。一方で、厚みが１００μｍを超えると、応力緩和特性について問題はないが、光線透過率等の光学特性に悪影響を及ぼす場合があり好ましくない。
【００７８】
＜１−３．離型フィルム＞
離型フィルム３０は、表面に剥離処理が施された合成樹脂フィルムであればどのようなものであってもよく、ポリエステル系フィルム、オレフィン系フィルム、ポリエチレン系フィルム、ポリカーボネートフィルム、ポリスチレンフィルム、ポリプロピレンフィルム、ＴＡＣ等が挙げられる。これらの中でも、位相差パターンを後工程で検査できる点で低配向の合成樹脂フィルムが特に好ましい。本明細書において、低配向とは、原反水平方向の配向主軸が０°から１２°であることをいい、低配向の合成樹脂フィルムの例として、ポリエステル系フィルム、オレフィン系フィルム等が挙げられる。その中でも、強度及び柔軟性に優れる点で、表面に剥離処理が施されたポリエチレンテレフタレートフィルム（ＰＥＴ）が特に好ましい。
【００７９】
離型フィルム３０の厚さは２５μｍ以上５０μｍ以下であることが好ましく、特に３０μｍ以上４０μｍ以下であることが好ましい。厚さが２５μｍ未満であると、ハードコート層等とは異なり、粘着層２０が変形しやすいため、粘着層２０に打痕と呼ばれる欠点が生じやすく、更に粘着層２０が異物をかみやすくなる。一方で、厚さが５０μｍを超えると、粘着層付き位相差フィルム１から離型フィルム３０を剥がすときに、剥離し難くなる。また、離型フィルム３０は、使用された後に廃棄されるものであり、厚さが５０μｍを超えると、最終的には廃棄されるにもかかわらず高いコストを要することになる。また、強度、柔軟性等の観点から、離型フィルム３０は、原反水平方向の配向主軸が０°から１２°の低配向ＰＥＴ基材であることが好ましい。
【００８０】
離型フィルム３０としては、一般的に、剥離強度が重い重離型フィルムと、比較的軽く剥離できる軽離型フィルムがあるが、本実施の形態に係る粘着層付き位相差フィルム１においては、位相差フィルム１０の液晶層１３と、離型フィルム３０上に形成された未硬化状態にある粘着層２０とをダイレクトに貼合することによって得るという製造工程の観点から、軽離型フィルムを用いることが好ましい。
【００８１】
なお、離型フィルムの市販品として、例えば、Ｅ７００６（東洋紡社製  軽離型フィルム）、ＰＯＬ３８３０３０（リンテック社製  重離型フィルム）、ＰＯＬ３８１０３１（リンテック社製  軽離型フィルム）、ＭＲＦ３８（三菱樹脂社製  軽離型フィルム）等が挙げられる。
【００８２】
≪２．粘着層付き位相差フィルムの製造方法≫
次に、粘着層付き位相差フィルム１の製造方法について説明する。本実施の形態に係る位相差フィルム１は、位相差フィルム１０を構成する液晶層１３と、離型フィルム３０上に形成された未硬化状態にある粘着層２０とを直接的に貼合（「ダイレクト貼合」ともいう）することによって得ることができる。このような粘着層付き位相差フィルム１の製造方法によれば、液晶層１３と粘着層２０との界面における密着力を高めることができ、例えばフィルム端面での粘着層２０の抜け（糊抜け）の発生を効果的に防ぐことができる。
【００８３】
具体的に、図３は、本実施の形態に係る製造方法の流れを説明するための図である。この図３では、製造過程におけるフィルムの積層状態を模式的に示す。本実施の形態に係る粘着層付き位相差フィルム１の製造方法は、粘着層形成工程Ｓ１１と、貼合工程Ｓ１２と、養生工程Ｓ１３とを有する。各工程について、図３を参照しながら説明する。
【００８４】
［粘着層形成工程］
先ず、粘着層形成工程Ｓ１１では、離型フィルム３０上に粘着剤組成物を塗布（塗工）することによって粘着層２０’を形成する。この粘着層形成工程Ｓ１１にて形成される粘着層２０’は、硬化前の塗液状態又は未硬化状態にある粘着層である。なお、便宜上、硬化前の状態の粘着層を「粘着層２０’」として説明する。また、未硬化状態とは、完全硬化前の状態をさす。粘着剤組成物の架橋反応が塗布前に完全ではない状態の程度に進行していても、離型フィルム３０上に粘着剤組成物を塗布可能であれば、その状態を含むものである。
【００８５】
具体的に、粘着層形成工程Ｓ１１では、離型フィルム（軽離型フィルム）３０上に、粘着剤組成物を含有する塗工液をアプリケータ等により全面塗工する（図３（Ａ）参照）。その後、離型フィルム３０上の塗液状態にある粘着組成物からなる粘着層２０’に対して、乾燥処理を施すことで、粘着剤組成物中の希釈溶剤を揮発させる（図３（Ｂ）参照）。これにより、離型フィルム３０／（未硬化状態にある）粘着層２０’がこの順で積層されてなるフィルムを形成する。
【００８６】
なお、希釈溶剤を揮発させるための乾燥処理としては、特に限定されるものではなく、使用した粘着剤組成物中の溶剤の種類等に応じて適宜決定すればよいが、例えば９０℃〜１００℃程度の温度条件に設定した乾燥オーブン等を用いて行うことができる。
【００８７】
［貼合工程］
次に、貼合工程Ｓ１２では、上述の粘着層形成工程Ｓ１１にて離型フィルム３０上に形成された未硬化状態にある粘着層２０’の養生前に、その粘着層２０’を、別の給紙ロールから繰り出した、基材１１、パターン配向層１２、液晶層１３がこの順に積層された位相差フィルム１０における液晶層１３に貼合する（図３（Ｃ）参照）。すなわち、粘着層２０’と液晶層１３との間で貼り合せるようにする。
【００８８】
ここで、位相差フィルム１０の液晶層１３の面に貼合する粘着層２０’は、上述したように、離型フィルム３０上に形成した粘着剤組成物からなる層であって、養生する前の段階にある未硬化状態、言い換えると未架橋状態の粘着層である。このように、本実施の形態に係る製造方法では、粘着層形成工程Ｓ１１にて粘着層２０’を乾燥させた後、そのまま（未硬化状態のまま）の粘着層２０’に対して、位相差フィルム１０を液晶層１３の面を貼り合せる。すなわち、未硬化状態にある粘着層２０’をダイレクトに液晶層１３に貼合する。
【００８９】
なお、位相差フィルム１０は、公知の方法により製造することができる。具体的に、図４は、位相差フィルム１０の製造工程を示すフローチャートである。位相差フィルム１０の製造方法においては、先ず、ロールに巻き取った長尺フィルムにより基材１１が提供され、反射防止層等の光学機能層１４の作成工程（光学機能層形成工程）において、基材１１にハードコート層、防眩層、帯電防止層、防汚層、高屈折率層、低屈折率層等からなる１層又は２層以上の層を形成する。
【００９０】
次に、配向層形成工程において、光配膜に係る塗工液がダイ等により塗布された後、乾燥処理を施して光配向材料層を形成し、続いて、その光配向材料層に対して紫外線を照射して露光処理を行うことによって、光配向からなるパターン配向層１２を形成する。ここで、露光処理では、マスクを使用した直線偏光による紫外線の照射により、右目用領域又は左目用領域に対応する領域を選択的に露光処理した後、偏光方向が直交する直線偏光による紫外線を全面に照射することによって実行される。
【００９１】
続いて、液晶層（位相差層）形成工程において、パターン配向層１２上にダイ等により液晶材料を含有する塗工液を塗工した後、紫外線の照射によりこの液晶材料を硬化させることによって液晶層（位相差層）１３を形成する。このような工程を経て、位相差フィルム１０が作製され、作製された位相差フィルム１０はロールに巻き取られる。
【００９２】
［養生工程］
次に、養生工程Ｓ１３では、位相差フィルム１０における液晶層１３に貼合させた粘着層２０’を養生することによって硬化し、粘着層２０とする（図３（Ｄ）参照）。ここで、養生とは、粘着層の物性が安定するような条件下におく行為をいい、この養生により粘着層の硬化を促進させ、粘着層２０と位相差フィルム１０とを所望の状態で密着させる。なお、養生の条件は、温度とその時間の設定による。具体的に、この養生工程Ｓ１３では、上述した貼合工程Ｓ１２にて離型フィルム３０上の粘着層２０’と位相差フィルム１０の液晶層１３と間で貼合されて得られたフィルムを別のロールに巻き取り、巻き取ったロール状のフィルムを、例えば、４０℃、３〜４日間等の条件で養生する。また、養生条件としては、これに限定されず、例えば、常温で７日間程度の条件で養生を行うようにしてもよい。
【００９３】
以上のように、本実施の形態に係る粘着層付き位相差フィルム１の製造方法においては、離型フィルム３０上に形成した未硬化状態にある粘着層２０’と、位相差フィルム１０を構成する液晶層１３とを直接的に貼り合せるようにし、貼合した後にそのフィルムを養生して粘着層２０’を硬化することを特徴としている。
【００９４】
このような粘着層付き位相差フィルム１の製造方法によれば、粘着層２０と位相差フィルム１０との密着性、すなわち粘着層２０と液晶層１３との界面における密着性を効果的に高めることができる。この密着性の向上のメカニズムについては、具体的には定かではないが、以下のようにして作用しているものと考えられる。
【００９５】
すなわち、養生前の段階の未硬化状態（未架橋状態）にある粘着層２０’が流動性を有するものである。そのため、その未硬化状態の粘着層２０’を位相差フィルム１０の液晶層１３に貼り合せることで、その粘着層２０’が液晶表面の微細な凹凸に柔軟に食い込むようになるものと推測される。そしてその後、流動性の高い粘着層２０’が液晶層１３に食い込んだ状態で養生が行われて硬化していくようになるため、形成された粘着層２０と液晶層１３との間に物理的な力（投錨力）が強く作用するようになり、その結果として、粘着層−液晶層の界面において高い密着性が得られるものと考えられる。
【００９６】
また、この粘着層２０を貼合させるのは、位相差フィルム１０を構成する液晶層１３であって、分子の配向の影響により比較的流動性の高い状態にある液晶層１３である。そのため、未硬化状態にあり流動性を有する粘着層２０’が、より一層に食い込みやすくなると考えられ、これも高い密着性が得られる要因であると推測される。
【００９７】
そして、このように粘着層−液晶層の界面において高い密着性を有する粘着層付き位相差フィルム１によれば、例えばシートカット等の工程において、作業者の手袋やシートカット用の刃、シート搬送のためのガイド等の接触物がフィルムに接触した場合においても、フィルム端面等での粘着層２０の抜けの発生を効果的に防止することができる。また、このように粘着層２０の抜けを防止できることにより、粘着層２０にＴＡＣ等の保護フィルム等を介して偏光板を貼り合せた後の後工程での処理等によって、いわゆる“浮き”が発生することを有効に防ぐことができる。
【００９８】
さらに、このような粘着層付き位相差フィルム１によれば、粘着層２０と液晶層１３との界面で強固に密着しながら、例えば粘着層２０とその粘着層２０に貼り付ける偏光板とのリワーク性にも影響を与えることなく、容易にリワークを行うことができる。すなわち、この粘着層付き位相差フィルム１では、上述のように、未硬化状態にある粘着層２０’をダイレクトに液晶層１３に貼合させることによって、流動性のある粘着層２０’を液晶表面の微細な凹凸に食い込ませて密着性を向上させている。このことから、例えば粘着層２０’にリワーク剤等を含有させることによって、粘着層２０と液晶層１３との密着性を維持しながら、その粘着層２０の貼り合せた偏光板との界面においては、容易にリワークを可能にし、偏光板の貼り直し等を容易に行うことができる。
【実施例】
【００９９】
≪３．実施例≫
以下、本発明についての実施例を説明するが、本発明はこれらの実施例に限定されるものではない。
【０１００】
＜粘着層付き位相差フィルムの製造＞
［実施例１］
（粘着剤組成物の作製）
アクリル系粘着剤（商品名「ＥＧ６５４」，重量平均分子量：５９万，固形分：３１．４％，ＴＯＹＯＣＨＥＭ社製）３１８．４７質量部（固形分換算で１００質量部に相当）と、トリレンジイソシアネート系硬化剤（商品名「ＢＸＸ６４６０」、ＴＯＹＯＣＨＥＭ社製）３９．１７質量部と、アルミニウムキレート剤（商品名「ＢＸＸ４８０５」、ＴＯＹＯＣＨＥＭ社製）１９．７５質量部、シランカップリング剤（製品名「ＢＸＸ６３４２」、ＴＯＹＯＣＨＥＭ（社）製）０．２５質量部、シランカップリング剤（製品名「ＢＸＸ６４４９」、ＴＯＹＯＣＨＥＭ社製）０．２０質量部、粘度調整用の希釈溶剤として酢酸エチル（ＤＩＣグラフィクス製）１０質量部を配合して、粘着剤組成物Ａを得た。
【０１０１】
（位相差フィルムの作製）
ＴＡＣを基材とした市販の反射防止フィルムを用いて位相差フィルムを作製した。なお、使用した反射防止フィルムは、ＴＡＣ基材の一方の面にハードコート層、反射防止層を順次積層したものを使用し、反射防止層の厚さが０．１μｍ、ハードコート層の厚さが１０μｍ、ＴＡＣ基材の厚さが８０μｍである。
【０１０２】
光二量化部位と熱架橋部位との両方を有する光配向材料（商品名：ＲＯＰ−１０３，ロリック社製）１００質量部を、プロピレングリコールモノメチルエーテルアセテート（ＰＧＭＥＡ）溶媒９００質量部に溶解させて、パターン配向層用組成物を得た。その後、上述したＴＡＣ基材の反射防止層のある側とは逆の表面に、パターン配向層用組成物を硬化後の膜厚が２００ｎｍとなるようにダイコート法にて塗布した。そして、１００℃、２分間の条件で加熱し、溶媒を蒸発させるとともにアクリル系樹脂組成物を熱硬化させた。これにより、厚さ２００ｎｍの硬化膜を形成した。
【０１０３】
次いで、その硬化膜に対して、ワイヤーグリッドを通した偏光紫外線（偏光軸がフィルムの搬送方向に対して４５°の方向）を原反の搬送方向と平行な方向に幅５００μｍのストライプパターンをクロムで合成石英上に形成したマスクを介して照射した。続いて、マスクを通さないでワイヤーグリッドを通した偏光紫外線（偏光軸がフィルムの搬送方向に対して−４５°の方向）を照射した。このとき、紫外線照射装置は、「Ｈバルブ」（フュージョン社製）を用いた。また、偏光紫外線の波長は３１３ｎｍとし、積算光量は４０ｍＪ／ｃｍ２とした。なお、積算光量の測定は、紫外線光量計「ＵＶ−３５１」（オーク製作所社製）を用いて測定した。このような工程を経て、パターン配向膜（パターン配向層）を形成した。
【０１０４】
次に、偏光紫外線の照射後、パターン配向膜上に、プロピレングリコールモノメチルエーテルアセテート（ＰＧＭＥＡ）に溶かした液晶材料（商品名：ｌｉｃｒｉｖｕｅ（登録商標）  ＲＭＳ０３−０１３Ｃ，メルク社製）を、最終的な層厚が１μｍとなるようにダイコート法により塗布した。そして、ホットプレート上において６０℃、２分間の条件で加熱し、室温近傍まで冷却した後、紫外線照射装置を用いて波長２６０ｎｍの紫外線を積算光量が３００ｍＪ／ｃｍ２となるまで照射した。このような工程を経て、液晶層（位相差層）を形成し、位相差フィルムを得た。
【０１０５】
（粘着層付き位相差フィルムの作製  ―〔ダイレクト貼合〕―）
剥離可能な軽離型フィルム（商品名：ＭＲＦ３８，片面にシリコーン系剥離剤による剥離処理が施されてなるＰＥＴフィルム，膜厚：３８μｍ、三菱樹脂社製）の剥離処理面上に、乾燥後の膜厚が２５μｍとなるように、作製した粘着剤組成物Ａをアプリケータにより全面塗工した後、乾燥オーブンにより１００℃で２分間乾燥させ、軽離型フィルム／（未硬化状態の）粘着層からなるフィルムを得た。
【０１０６】
次に、フィルム養生前の未硬化状態にある粘着層を、作製した位相差フィルムにおける液晶材料が塗布されている液晶層の面と貼合させて、幅２００ｍｍ、３ｋｇ荷重のローラーで圧着した。そしてその後、４０℃の温度条件で３日間、養生処理を施し、粘着層を硬化させることによって、軽離型フィルム／粘着層／位相差フィルムがこの順に積層された実施例１の粘着層付き位相差フィルムを得た。
【０１０７】
［比較例１］
（ノンキャリアフィルムの作製）
剥離可能な重離型フィルム（商品名：ＰＯＬ３８３０３０，片面にシリコーン系剥離剤による剥離処理が施されてなるＰＥＴフィルム，膜厚：３８μｍ、リンテック社製）の剥離処理面上に、乾燥後の膜厚が２５μｍとなるように、実施例１と同様の粘着剤組成物Ａをアプリケータにより全面塗工した後、乾燥オーブンにより９２℃で２分間乾燥させた。次いで、上述の重離型フィルムと、剥離可能な軽離型フィルム（商品名：ＭＲＦ３８，片面にシリコーン系剥離剤による剥離処理が施されてなるＰＥＴフィルム，膜厚：３８μｍ、三菱樹脂社製）とを貼り合わせ、重離型フィルム／粘着層／軽離型フィルムがこの順に積層されてなるノンキャリアフィルムを得た。なお、軽離型フィルムを貼り合せて得られたフィルムを一旦ロールに巻取り、その後、ロール状のフィルムを４０℃の温度条件で３日間養生することによってその粘着層を硬化させて、ノンキャリアフィルムを得た。
【０１０８】
（粘着層付き位相差フィルムの作製  ―〔塗工→貼合〕―）
作製したノンキャリアフィルムの軽離型フィルムを剥がし、その粘着層を、実施例１と同様の位相差フィルムにおける液晶材料が塗布されている液晶層の面と貼り合せ、幅２００ｍｍ、３ｋｇ荷重のローラーで圧着した。これにより、重離型フィルム／粘着層／位相差フィルムがこの順に積層された比較例１の粘着層付き位相差フィルムを得た。
【０１０９】
＜密着性の評価＞
次に、実施例１、比較例１にて作製した粘着層付き位相差フィルムについて、粘着層と位相差フィルムの液晶層との界面（粘着層−液晶層界面）における密着性を評価した。密着性の評価は、それぞれの粘着層付き位相差フィルムの粘着層の表面に剥離試験用テープ（ライトオリーブテープ（幅２５ｍｍ、品番Ｎｏ．１５０）、寺岡製作所製）の粘着面を貼り付け、その剥離試験用テープを強制的１８０°の方向に３００ｍｍ／ｍｉｎで剥離することにより行った。下記表１に、剥離試験の結果を示す。
【０１１０】
【表１】
2015184460.tif 000003
【０１１１】
表１に示すように、離型フィルム上に形成した未硬化状態にある粘着層を位相差フィルムの液晶層に直接的に貼合し、その後に養生させることによって粘着層を硬化させて得られた実施例１（ダイレクト貼合）の粘着層付き位相差フィルムでは、剥離試験によって粘着層の剥離は生じず、粘着層の脱離は無かった。すなわち、粘着層と位相差フィルムの液晶層との界面での密着性を向上させることができ、糊抜けの発生を効果的に防止することができた。
【０１１２】
一方で、離型フィルム上に粘着剤組成物を塗布し、養生して粘着層を硬化させてノンキャリアフィルムを作製した後、そのノンキャリアフィルムと位相差フィルムとを、粘着層と液晶層との間で貼合させて得られた比較例１（塗工→貼合）の粘着層付き位相差フィルムでは、剥離試験によって粘着層が剥離してしまった。また、これにより、粘着層の脱離も生じた。すなわち、粘着層と液晶層との界面での密着力が十分ではなかったことが分かる。このことは、粘着層の硬化が完了したノンキャリアフィルムを位相差フィルムに貼合させたことから、その粘着層の流動性が乏しいために、液相層の表面の微細な凹凸に食い込むことができず、物理的な投錨力が働かなかったためと考えられる。
【符号の説明】
【０１１３】
１    粘着層付き位相差フィルム
１０  位相差フィルム
１１  基材
１２  パターン配向層
１３  液晶層（位相差層）
２０  粘着層
３０  離型フィルム
【図１】
2015184460.tif 000004
【図２】
2015184460.tif 000005
【図３】
2015184460.tif 000006
【図４】
2015184460.tif 000007
【図５】
2015184460.tif 000008
【図６】
2015184460.tif 000009
【図７】
2015184460.tif 000010
【図８】
2015184460.tif 000011